ТЕРМОУСАЖИВАЕМЫЙ ТРУБЧАТЫЙ УЗЕЛ И АДГЕЗИОННАЯ КОМПОЗИЦИЯ ДЛЯ ТЕРМОУСАЖИВАЕМОГО ТРУБЧАТОГО УЗЛА

1. Трубчатый узел (100), содержащий:
стеклянное волокно;
термовосстановленную термоусаживаемую трубку (203), окружающую по меньшей мере часть стеклянного волокна; и
адгезив (101), который адгезивным образом соединяет термовосстановленную термоусаживаемую трубку (203) со стеклянным волокном;
отличающийся тем, что:
адгезив имеет адгезионную композицию, содержащую смолу на основе модифицированного малеиновым ангидридом линейного полиэтилена низкой плотности и привитый малеиновым ангидридом полипропиленовый сополимер.
2. Трубчатый узел (100) по п.1, в котором адгезионная композиция включает в себя смолу на основе полиэтилена в концентрации, по весу, по меньшей мере 5%.
3. Трубчатый узел (100) по п.1, в котором адгезионная композиция включает в себя смолу на основе полиэтилена в концентрации, по весу, по меньшей мере 40%.
4. Трубчатый узел (100) по п.1, в котором адгезионная композиция включает в себя полипропиленовый сополимер в концентрации, по весу, по меньшей мере 5%.
5. Трубчатый узел (100) по п.1, в котором адгезионная композиция включает в себя полипропиленовый сополимер в концентрации, по весу, по меньшей мере 60%.
6. Трубчатый узел (100) по п.1, в котором термовосстановленная термоусаживаемая трубка (203) сформирована посредством соэкструзии термоусаживаемой трубки (103) и адгезива (101).
7. Трубчатый узел (100) по п.1, в котором адгезив (101) и термоусаживаемая трубка (103) облучены.
8. Трубчатый узел (100) по п.1, в котором адгезив (101) и термоусаживаемая трубка (103) облучены до модуля при 30%-ном относительном удлинении при температуре 150°С от 85 до 105 фунт-сила на кв.дюйм.
9. Трубчатый узел (100) по п.1, в котором термовосстановленная термоусаживаемая трубка (203) сформирована из термоусаживаемой трубки (103), содержащей полиэтилен высокой плотности.
10. Трубчатый узел (100) по п.1, в котором термовосстановленная термоусаживаемая трубка (203) сформирована из термоусаживаемой трубки (103), содержащей полиэтилен низкой плотности.
11. Трубчатый узел (100) по п.1, в котором адгезив (101) имеет свойство адгезии со стеклянным волокном при осевой нагрузке в 5 Н при температуре 70°C в течение периода времени по меньшей мере 60 секунд.
12. Трубчатый узел (100) по п.1, в котором адгезив (101) имеет свойство адгезии со стеклянным волокном при осевой нагрузке в 10 Н при температуре 70°C в течение периода времени по меньшей мере 80 секунд.
13. Трубчатый узел (100) по п.1, в котором адгезив (101) имеет свойство адгезии с алюминием при осевой нагрузке в 15 Н при температуре 70°C.
14. Трубчатый узел (100) по п.1, в котором термовосстановленная термоусаживаемая трубка (203) сформирована посредством экструзии одного слоя термоусаживаемой трубки, экструзии одного слоя адгезива и расположения слоя адгезива внутри термоусаживаемой трубки.